(57)【要約】  本発明は、ポリ乳酸樹脂に配合して、耐加水分解性を付与し、かつ機械特性も向上するポリ乳酸変性ポリカルボジイミド化合物、それを含有するポリ乳酸樹脂組成物及び成形品に関している。【特許請求の範囲】
【請求項１】
下記一般式（Ｉ）の構造単位及び下記一般式（ＩＩ）で表される構造単位からなり、一般式（ＩＩ）で表される構造単位を２〜１０モル％含有する、数平均分子量１，０００〜１００，０００のランダム共重合体であって、一般式（ＩＩ）で表される構造単位には下記の一般式（ＩＩＩ）で表されるポリ乳酸基が連結していることを特徴とするポリ乳酸変性ポリカルボジイミド化合物。
【化１】
2007091427.tif 000011
【化２】
2007091427.tif 000012
【化３】
2007091427.tif 000013
（但し、式（Ｉ）及び式（ＩＩ）中、ＲはＣ及びＨからなる脂鎖型、脂環型又は芳香族型の２価の炭化水素骨格であり、式（ＩＩ）中の＊は式（ＩＩＩ）の＊と結合しており、ｎは６〜２１０である。）
【請求項２】
一般式（ＩＩＩ）で表されるポリ乳酸基の数平均分子量が、１，０００〜１０，０００であることを特徴とする請求項１に記載のポリ乳酸変性ポリカルボジイミド化合物。
【請求項３】
カルボジイミド当量が、５００ｇ／ｅｑ以下であることを特徴とする請求項１又は２に記載のポリ乳酸変性ポリカルボジイミド化合物。
【請求項４】
請求項１〜３のいずれかに記載のポリ乳酸変性ポリカルボジイミド化合物５〜２０質量％と残部が数平均分子量３万以上のポリ乳酸樹脂であることを特徴とするポリ乳酸樹脂組成物。
【請求項５】
請求項４に記載のポリ乳酸樹脂組成物からなる成型品。
【発明の詳細な説明】
【技術分野】
【０００１】
本発明は、ポリ乳酸変性ポリカルボジイミド化合物、それを含有するポリ乳酸樹脂組成物及び成形品に関し、更に詳しくは、ポリ乳酸を連結することによってポリ乳酸樹脂との相溶性を改善したポリカルボジイミド化合物、それを含有する耐加水分解性に優れ、機械特性に優れるポリ乳酸樹脂組成物及び成形品に関する。
【背景技術】
【０００２】
石油原料の代替として、近年、植物由来樹脂が注目され、各種の植物由来樹脂を利用した樹脂組成物の実用化検討が盛んに行われている。植物由来樹脂を利用した例として、特にポリ乳酸樹脂が注目され、各種用途で製品化されつつある。このポリ乳酸樹脂の用途は、主に容器包装や農業用フィルム等のように使用期間が短く、使用後に廃棄することを前提とした用途であるが、最近では、家電製品やＯＡ機器の筐体材及び自動車用部品などの、初期の特性を長期間保持することが必要な耐久消費材まで、使用範囲が広がりつつある。【０００３】
しかし、ポリ乳酸樹脂は、従来の汎用樹脂に比べ容易に加水分解される性質を有しており、それ故に耐久性に劣るという問題がある。したがって、初期の物性を長時間保持するためには、ポリ乳酸樹脂の耐加水分解性を向上させることが必要である。【０００４】
そこで、ポリ乳酸樹脂の耐加水分解性を改善するため、カルボジイミド化合物やエポキシ化合物のように、ポリ乳酸樹脂のカルボン酸末端を封鎖できる官能基を有する化合物により端末が封鎖することが行なわれている。なお、カルボジイミド化合物とは、分子中にカルボジイミド基［−Ｎ＝Ｃ＝Ｎ−］を有する化合物である。このカルボジイミド化合物は、公知のカルボジイミド化合物の製造法（例えば、ＵＳＰ２９４１９５６（特許文献１）、特公昭４７−３３２７９号公報（特許文献２）、ジャーナル・オブ・オーガニック・ケミストリー（J.0rg.Chem.），２８，２０６９−２０７５（１９６３）（非特許文献１）、ケミカル・レビュー（Chemical Review），８１（４），６１９−６２１（１９８１）（非特許文献２）等）で製造される。【０００５】
また、ポリ乳酸樹脂に、耐熱性、安定性に優れたポリカルボジイミド化合物を１質量％程度添加することも提案されている（特開平１１−８０５２２号公報（特許文献３））。このポリ乳酸樹脂組成物では、カルボジイミド基がポリ乳酸樹脂のカルボン酸末端と反応し、封鎖することにより、ポリ乳酸樹脂の耐加水分解性を向上している。 【０００６】
しかしながら、耐久消費材用途にポリ乳酸樹脂を使用する場合、耐加水分解性を十分向上させるためには、ポリカルボジイミド化合物の添加量を５〜１０質量％まで増やす必要がある。その結果、ポリ乳酸樹脂組成物では、の機械特性が悪化するという問題が生じる。その原因は、ポリ乳酸樹脂組成物の均一性が失われ、組成物中に分散している、強度に劣るポリカルボジイミド相が増加したことであると考えられる。そのため、ポリ乳酸樹脂の機械特性の向上には、別途補強材を添加する必要があった。
【特許文献１】ＵＳＰ２９４１９５６
【特許文献２】特公昭４７−３３２７９号公報
【特許文献３】特開平１１−８０５２２号公報
【非特許文献１】ジャーナル・オブ・オーガニック・ケミストリー（J.0rg.Chem.），２８，２０６９−２０７５（１９６３）
【非特許文献２】ケミカル・レビュー（Chemical Review），８１（４），６１９−６２１（１９８１）
【発明の開示】
【発明が解決しようとする課題】
【０００７】
したがって、本発明の目的は、ポリ乳酸樹脂に耐加水分解性を付与しながら、機械特性の向上にも寄与するポリ乳酸変性ポリカルボジイミド化合物、それを含有するポリ乳酸樹脂組成物及び成形品を提供することである。
【課題を解決するための手段】
【０００８】
本発明者らは、上記課題を解決するために鋭意研究を重ねた結果、ポリカルボジイミド化合物とポリ乳酸樹脂との相溶性を改善することで、従来技術の問題点が克服できることを見出した。具体的には、ポリカルボジイミド化合物に特定範囲の分子量を持つポリ乳酸を一部連結したポリ乳酸変性ポリカルボジイミド化合物を、ポリ乳酸樹脂に配合した場合に、従来のポリカルボジイミド化合物を添加した場合に比べて、ポリ乳酸樹脂組成物は高い耐加水分解性を維持しつつ機械特性が大きく向上する。本発明は、これらの知見に基づいて完成に至ったものである。【０００９】
すなわち、本発明は、下記［１］〜［５］により特定される、相溶性を改善したポリ乳酸変性ポリカルボジイミド化合物、それを含有するポリ乳酸樹脂組成物及び成形品に関する。【００１０】
［１］下記一般式（Ｉ）の構造単位及び下記一般式（ＩＩ）で表される構造単位からなり、一般式（ＩＩ）で表される構造単位を２〜１０モル％含有する、数平均分子量１，０００〜１００，０００のランダム共重合体であって、一般式（ＩＩ）で表される構造単位には下記の一般式（ＩＩＩ）で表されるポリ乳酸基が連結していることを特徴とするポリ乳酸変性ポリカルボジイミド化合物。【００１１】
【化１】
2007091427.tif 000002
【００１２】
【化２】
2007091427.tif 000003
【００１３】
【化３】
2007091427.tif 000004
（但し、式（Ｉ）及び式（ＩＩ）中、ＲはＣ及びＨからなる脂鎖型、脂環型又は芳香族型の２価の炭化水素骨格であり、式（ＩＩ）中の＊は式（ＩＩＩ）の＊と結合しており、ｎは６〜２１０である。）【００１４】
［２］一般式（ＩＩＩ）で表されるポリ乳酸基の数平均分子量が、１，０００〜１０，０００であることを特徴とする［１］に記載のポリ乳酸変性ポリカルボジイミド化合物。【００１５】
［３］カルボジイミド当量が、５００ｇ／ｅｑ以下であることを特徴とする［１］又は［２］に記載のポリ乳酸変性ポリカルボジイミド化合物。【００１６】
［４］［１］〜［３］のいずれかに記載のポリ乳酸変性ポリカルボジイミド化合物５〜２０質量％と残部が数平均分子量３万以上のポリ乳酸樹脂であることを特徴とするポリ乳酸樹脂組成物。【００１７】
［５］［４］に記載のポリ乳酸樹脂組成物からなる成型品。
【発明の効果】
【００１８】
本発明のポリ乳酸変性ポリカルボジイミド化合物は、従来のポリカルボジイミド化合物が有する特性を損なわずに、連結したポリ乳酸基を介してポリ乳酸樹脂との化学的親和性を向上できる。また、本発明のポリ乳酸変性ポリカルボジイミド化合物は、ポリ乳酸樹脂に添加することにより、優れた耐加水分解性と共に分子鎖同士の絡み合い効果が増幅されてポリ乳酸樹脂組成物の機械特性が向上する。したがって、本発明のポリ乳酸組成物からなる成形品は、射出成形法、フィルム成形法、ブロー成形法、発泡成形法などの各種方法により得られ、電化製品の筐体などの電気・電子機器用途、建材用途、自動車部品用途、日用品用途、医療用途、農業用途などの各種用途に使用できる。
【発明を実施するための最良の形態】
【００１９】
本発明のポリ乳酸変性ポリカルボジイミド化合物は、一般式（Ｉ）で表される構成単位（以下、簡単のために「構造単位Ｉ」という）及び一般式（ＩＩ）で表される構成単位（以下、簡単のために「構造単位ＩＩ」という）を有するポリマーであり、構成単位ＩＩには一般式（ＩＩＩ）で表されるポリ乳酸基（以下、簡単のために「ポリ乳酸基ＩＩＩ」という）を連結していることが特徴であるポリカルボジイミド化合物である。【００２０】
【化４】
2007091427.tif 000005
【００２１】
【化５】
2007091427.tif 000006
【００２２】
【化６】
2007091427.tif 000007
（但し、式（Ｉ）及び式（ＩＩ）中、ＲはＣ及びＨからなる脂鎖型、脂環型又は芳香族型の２価の炭化水素骨格であり、式（ＩＩ）中の＊は式（ＩＩＩ）の＊と結合しており、ｎは６〜２１０である。）【００２３】
また、本発明のポリ乳酸樹脂組成物は、上記のポリ乳酸変性ポリカルボジイミド化合物とポリ乳酸樹脂からなることを特徴とする。【００２４】
そして、本発明の成形品は、上記ポリ乳酸樹脂組成物からなることを特徴とする。【００２５】
１．ポリ乳酸変性ポリカルボジイミド化合物
本発明におけるポリ乳酸変性ポリカルボジイミド化合物は、ポリカルボジイミド化合物の分子鎖中に複数有する構成単位Ｉからなるカルボジイミド基の一部にポリ乳酸がグラフト化して、ポリ乳酸基ＩＩＩが結合した構成単位ＩＩが形成されることによって得られる。【００２６】
ポリカルボジイミド化合物は、一般的に良く知られた方法で合成されたものを使用することができる。このポリカルボジイミド化合物は、例えば、触媒として有機リン系化合物又は有機金属化合物を用い、各種有機ジイソシアネートを約７０℃以上の温度で、無溶媒で又は不活性溶媒中で、脱炭酸縮合反応させることにより合成することができる。【００２７】
ポリカルボジイミド化合物の製造における原料有機ジイソシアネートとして、例えば、芳香族ジイソシアネート、脂肪族ジイソシアネート、脂環族ジイソシアネート及びこれらの混合物を挙げることができる。具体的には、１，５−ナフタレンジイソシアネート、４，４’−ジフェニルメタンジイソシアネート、４，４’−ジフェニルジメチルメタンジイソシアネート、１，３−フェニレンジイソシアネート、１，４−フェニレンジイソシアネート、２，４−トリレンジイソシアネート、２，６−トリレンジイソシアネート、ヘキサメチレンジイソシアネート、シクロヘキサン−１，４−ジイソシアネート、キシリレンジイソシアネート、イソホロンジイソシアネート、ジシクロヘキシルメタン−４，４’−ジイソシアネート、メチルシクロヘキサンジイソシアネート、テトラメチルキシリレンジイソシアネート、３，３’，５，５’−テトライソプロピルビフェニル−４，４’−ジイソシアネート、１，３，５−トリイソプロピルベンゼン−２，４−ジイソシアネート等を例示することができる。 【００２８】
本発明のポリ乳酸変性ポリカルボジイミド化合物がポリ乳酸樹脂に配合される場合、カルボジイミド成分の機能は、添加後初期の段階では、加水分解を促進させると考えられるポリ乳酸樹脂内に残存するカルボキシル基と反応して加水分解を抑制し、その後は、加水分解反応によってエステル結合が切断されて生成したポリ乳酸樹脂のカルボキシル基末端に付加することにより、ポリ乳酸の分子鎖を再結合させるものとして働くものである。【００２９】
カルボジイミド成分に結合してポリ乳酸基ＩＩＩとなるポリ乳酸は、一般的に良く知られた方法で合成されたものを使用することができる。その方法としては、Ｌ−乳酸、Ｄ−乳酸、ＤＬ−乳酸（ラセミ体）を溶媒中で直接脱水縮合を行う１段階の直接重合法と、乳酸を原料として得られる環状二量体のラクチドから、開環重合を行う２段階のラクチド法が知られている。【００３０】
これらの製法で用いることができる触媒として、錫、アンチモン、亜鉛、チタン、鉄、アルミニウム等を含む金属化合物を例示することができる。中でも、錫系、アルミニウム系の触媒が好ましく、特に、オクチル酸錫及びアルミニウムアセチルアセトナートが好適である。【００３１】
本発明でポリ乳酸変性ポリカルボジイミド化合物の製造に用いるポリ乳酸はいずれの製法で得られたものも使用する可能である。このポリ乳酸として、その数平均分子量Ｍｎが５００以上１５，０００以下、好ましくは１，０００以上１０，０００以下であるものが好ましい。ポリ乳酸の数平均分子量が上記範囲であると、得られるポリ乳酸変性ポリカルボジイミド化合物をポリ乳酸樹脂に配合した時、耐加水分解性と機械特性をより優れたレベルで達成したポリ乳酸樹脂組成物とすることができる。ここで、ポリ乳酸の数平均分子量Ｍｎは重合度ｎと下記計算式（１）で関連付けられる。 
Ｍｎ＝72×(n+1)        式（１）【００３２】
カルボジイミド基へのポリ乳酸のグラフト化反応は、構造単位Ｉ中のカルボジイミド基にポリ乳酸のカルボキシル基が付加反応することによって進行し、ポリ乳酸が付加して構造単位Ｉは構造単位ＩIに変化する。この反応は余分な副生成物を系外に出す必要がないため、例えば、クロロホルム、テトラヒドロフラン等の溶媒中でポリカルボジイミド化合物とポリ乳酸を混溶し還流することによって、ほぼ定量的にポリ乳酸変性ポリカルボジイミド化合物とすることができる。【００３３】
また、ポリカルボジイミド化合物とポリ乳酸を無溶媒下で溶融混合する方法でも当該化合物を得ることができるが、原料のポリ乳酸が熱分解する可能性があるため、より精密な合成を行うためには、上記した溶媒を還流させて反応させる方法の方が好ましい。 【００３４】
ポリカルボジイミド化合物に含まれる全カルボジイミド基のうち、置換基ＩＩＩが連結されている割合をグラフト化率Ｘ［モル％］と称するが、上記グラフト化反応がほぼ定量的に進行することから、グラフト化率Ｘは下記計算式（２）によって求められる。
Ｘ＝{(a/Mn)/(1/c)}×100＝(ac/Mn)×100    式（２）
（但し、ａはポリカルボジイミド化合物１ｇに対するポリ乳酸の量（ｇ）を、Ｍｎはポリ乳酸の数平均分子量を、また、ｃはポリカルボジイミド化合物のカルボジイミド当量（ｇ／ｅｑ）を示す。すなわち、ａ／Ｍｎはポリ乳酸の末端カルボキシル基のモル量を意味し、１／ｃはポリカルボジイミド化合物１ｇ当りのカルボジイミド基のモル数を意味する。）【００３５】
このグラフト化率Ｘは、ポリ乳酸変性ポリカルボジイミド化合物の性質に大きく影響する。すなわち、小さすぎるとポリ乳酸樹脂との相溶性が改善せず、機械特性が向上しない。また、大きすぎると耐加水分解性を向上させる効果が低下する。したがって、このグラフト化率Ｘは、好ましくは２モル％以上１０モル％以下である。グラフト化率Ｘをかかる範囲とした場合には、ポリ乳酸変性ポリカルボジイミド化合物をポリ乳酸樹脂に配合して得られるポリ乳酸樹脂組成物は、耐加水分解性と機械特性がより優れたレベルにある。【００３６】
更に、ポリ乳酸基ＩＩＩの水酸基末端を封鎖することによって、更に耐加水分解性を向上させることができる。水酸基末端の封鎖は、ポリ乳酸基ＩＩＩをポリカルボジイミド化合物へ導入した後、イソシアネート化合物等の水酸基と反応する化合物を反応系中へ添加して行われる。【００３７】
２．ポリ乳酸樹脂
本発明におけるポリ乳酸樹脂は、上記ポリ乳酸変性ポリカルボジイミド化合物の製造に使用するポリ乳酸と同様、一般的によく知られた方法で合成されたものを使用することができる。その方法としては、上記ポリ乳酸の製造方法と同様である。本発明においては、ポリ乳酸樹脂の数平均分子量Ｍｎは高いほど好ましく、通常好ましくは３万以上、更に好ましくは７万〜１０万である。【００３８】
３．その他の添加物
本発明のポリ乳酸樹脂組成物は、ポリ乳酸変性ポリカルボジイミド化合物に加えて、本発明の効果を損なわない範囲で、ポリカルボジイミド化合物以外の添加物を含有していてもよい。そのような添加剤として、例えば、無機フィラー、補強剤、着色剤（酸化チタンなど）、安定剤（ラジカル補足剤、酸化防止剤など）、難燃剤（公知の金属水和物、ハロゲン系難燃剤、リン系難燃剤等）、公知の結晶核剤（タルク等）、抗菌剤や防かび剤等を挙げることができる。【００３９】
無機フィラーとして、シリカ、アルミナ、砂、粘土、鉱滓等が使用でき、補強材としては針状無機物等を使用可能である。また、抗菌剤として、銀イオン、銅イオン、これらを含有するゼオライト等を例示できる。【００４０】
本発明のポリ乳酸樹脂組成物は、射出成形法、フィルム成形法、ブロー成形法、発泡成形法等により、電化製品の筐体などの電気・電子機器用途、建材用途、自動車部品用途、日用品用途、医療用途、農業用途などの成形体に加工できる。【００４１】
ポリ乳酸樹脂組成物への各種配合成分の混合方法に、特に制限はなく、公知の混合機、例えば、タンブラー、リボンブレンダー、単軸や二軸の混練機等による混合や押出機、ロール等による溶融混合が挙げられる。 【００４２】
本発明のポリ乳酸樹脂組成物を成形する方法としても、特に制限はなく、公知の射出成形、射出・圧縮成形、圧縮成形法等、通常の電気・電子機器製品の製造に必要とされる成形方法を用いることができる。これらの溶融混合や成形時における温度については、ポリ乳酸樹脂の溶融温度以上でかつポリ乳酸変性ポリカルボジイミド化合物やポリ乳酸樹脂が熱劣化しない範囲で設定することが可能である。
【実施例】
【００４３】
以下、具体例を挙げて本発明を更に詳しく説明する。なお、実施例中の物性は次の方法で測定し、評価したものである。【００４４】
（１）耐加水分解性
製造された樹脂組成物のペレットについて、温度８０℃、湿度９５ＲＨ％の雰囲気下に一定時間置き、ＧＰＣ（ゲルパーミテーションクロマトグラフィ）を用いて、数平均分子量の変化を測定し、下記基準で耐加水分解性を評価した。
○：１５０時間経過時にも初期の数平均分子量を維持していた。
×：１５０時間経過時には分解が進行し、初期の数平均分子量を維持できていなかった。【００４５】
（２）相溶性
製造された樹脂組成物ペレットを２００℃に加熱したスライドガラス上に置き、溶解したところでカバーガラスをかけた後に室温まで冷却して、測定用試料を作成する。次いで、その測定用試料を光学顕微鏡で観察し、ポリ乳酸変性ポリカルボジイミド化合物の分散粒径を測定する。その結果を用いて、下記基準で相溶性を評価した。
○：ポリ乳酸変性ポリカルボジイミド化合物の分散粒径が１μｍ未満。
×：ポリ乳酸変性ポリカルボジイミド化合物の分散粒径が１μｍ以上。【００４６】
（３）機械特性（曲げ特性）
製造された樹脂組成物からＪＩＳ  Ｋ  ７１７１に準拠する試験片を作成し、この試験片について、曲げ特性を測定して、機械特性の指標とした。【００４７】
製造例１（ポリ乳酸変性ポリカルボジイミド製造用ポリ乳酸の製造１：原料  乳酸）
攪拌モーター及び冷却管を付けたフラスコに、Ｌ−乳酸（試薬１級）を入れ、減圧下に１５０℃で６時間発生した水分を系外に排出しながら、脱水反応した。得られた反応マスをヘキサンで沈殿させて、数平均分子量が３００〜５００であるポリ乳酸（オリゴマー）を得た。なお、数平均分子量は末端カルボン酸の定量により求めた。【００４８】
製造例２（ポリ乳酸変性ポリカルボジイミド製造用ポリ乳酸の製造２：原料  ラクチド）
攪拌モーター及び冷却管を付けたフラスコに、Ｌ−ラクチド（試薬１級）とオクチル酸錫１５０ｐｐｍ（Ｌ−ラクチドに対し）を投入し、窒素雰囲気下１９０℃で重合反応を行った。反応時間を調整して、分子量の異なるポリ乳酸を得た。なお、末端カルボン酸を定量して求めた数平均分子量は１０００〜２００００の範囲にあった。【００４９】
製造例３（ポリ乳酸変性ポリカルボジイミド化合物（Ａ−１）の合成）
攪拌モーター及び冷却管を付けたフラスコに、脂肪族ポリカルボジイミド化合物“カルボジライトＬＡ−１”（商品名、日清紡株式会社製、カルボジイミド当量＝２５０ｇ／ｅｑ）１００質量部と、製造例１で得た数平均分子量が３００であるポリ乳酸１２質量部及びクロロホルム１０００質量部を加え、６５℃で６時間還流した後メタノールで再沈殿してポリ乳酸変性ポリカルボジイミド化合物（Ａ−１）を得た。得られたポリ乳酸変性ポリカルボジイミド化合物のカルボジイミド当量は３１０ｇ／ｅｑであり、ポリ乳酸グラフト化率は１０モル％であった。【００５０】
製造例４〜１３（ポリ乳酸変性ポリカルボジイミド化合物（Ａ−２〜Ａ−９の合成）
表１に示すようにポリ乳酸の数平均分子量及び添加量を変更する外は、製造例３と同じようにして、ポリ乳酸変性ポリカルボジイミド化合物（Ａ−２〜Ａ−９）を得た。また、得られたポリ乳酸変性ポリカルボジイミド化合物のカルボジイミド当量とポリ乳酸グラフト化率は表１に示すとおりであった。【００５１】
【表１】
2007091427.tif 000008
【００５２】
実施例１
ポリ乳酸変性ポリカルボジイミド化合物（Ａ−４、表１参照）５質量％とポリ乳酸樹脂（ユニチカ株式会社製、数平均分子量１０万）９５質量％を混合し、この混合物の温度が約１８０℃になるように設定した卓上混練機内で溶融混練して、ペレットを作製した。得られたペレットを耐加水分解性及び相溶性の評価に供した。また、１００℃で７時間以上乾燥させたペレットを用い、金型表面温度を１８０℃に設定した圧縮成型機で板厚３．２ｍｍの成型体（長さ１３０ｍｍ、幅１０ｍｍ）を作成して、機械特性を評価した。組成と評価結果を表２に示す。【００５３】
実施例２
ポリ乳酸変性ポリカルボジイミド化合物（Ａ−４）１０質量％とポリ乳酸樹脂９０質量％と変更する外は実施例１と同じ操作を行ってペレットを作製し、そのペレットを用い、耐加水分解性、相溶性及び機械特性を評価した。組成と評価結果を表２に示す。【００５４】
実施例３
ポリ乳酸変性ポリカルボジイミド化合物（Ａ−４）２０質量％とポリ乳酸樹脂８０質量％と変更する外は実施例１と同じ操作を行ってペレットを作製し、そのペレットを用い、耐加水分解性、相溶性及び機械特性を評価した。組成と評価結果を表２に示す。【００５５】
比較例１
ポリ乳酸樹脂のみを用いる外は実施例１と同じ操作を行ってペレットを作製し、そのペレットを用い、耐加水分解性、相溶性及び機械特性を評価した。組成と評価結果を表２に示す。【００５６】
比較例２〜４
ポリ乳酸変性カルボジイミド化合物に代えて、脂肪族ポリカルボジイミド「カルボジライトＬＡ−１」（商品名）に変更する外は、それぞれ実施例１〜３と同じ操作を行い、ペレットを作製し、耐加水分解性、相溶性及び機械特性を評価した。組成と評価結果を表２に示す。【００５７】
【表２】
2007091427.tif 000009
【００５８】
表２に示される結果から明らかなように、ポリ乳酸をグラフト化したポリ乳酸変性ポリカルボジイミド化合物５〜２０質量％をポリ乳酸樹脂に配合することによって、高い耐加水分解性が達成されると同時に機械特性も向上する。【００５９】
実施例４〜８及び比較例５〜７
ポリ乳酸変性ポリカルボジイミド化合物として、表３に示すものを用いる外は実施例１と同じ操作を行い、ペレットを製造し、耐加水分解性、相溶性及び機械特性を評価した。組成と評価結果を実施例１と共に表３に示す。【００６０】
【表３】
2007091427.tif 000010
【００６１】
表３に見られるように、実施例１及び４〜８では、ポリ乳酸樹脂との相溶性が向上し、高い耐加水分解性を維持しつつ機械特性も２０％以上向上している。比較例５では、グラフト化するポリ乳酸の数平均分子量Ｍｎが小さいためにポリ乳酸変性ポリカルボジイミド化合物の極性が高く、ポリ乳酸樹脂との相溶性が改善しないとともに耐加水分解性も悪化している。比較例６では、カルボジイミド当量が５００を超えているため、十分な耐加水分解性が得られていない。比較例７ではポリ乳酸のグラフト化率が小さいため、ポリ乳酸樹脂との相溶性が改善されずに機械特性が向上していない。
【産業上の利用可能性】
【００６２】
本発明のポリ乳酸変性ポリカルボジイミド化合物は、ポリ乳酸樹脂との親和性が向上しているので、ポリ乳酸樹脂に添加することにより、優れた耐加水分解性と共に機械特性が良好である。したがって、本発明のポリ乳酸組成物は、射出成形法、フィルム成形法、ブロー成形法、発泡成形法などの各種方法により成形でき、電化製品の筐体などの電気・電子機器用途、建材用途、自動車部品用途、日用品用途、医療用途、農業用途などに使用できる。
【国際調査報告】
2007091427.tif 000014
2007091427.tif 000015
2007091427.tif 000016
2007091427.tif 000017